(57)【特許請求の範囲】
【請求項１】
排ガスの浄化に用いられる排ガス浄化触媒（１）であって、
表面に複数の開気孔（２１）を有する多孔質金属粒子（２）と、該多孔質金属粒子（２）に担持されていると共に該多孔質金属粒子（２）よりも粒径の小さな微細金属粒子（３）とを有し、
上記多孔質金属粒子（２）はＣｏを主成分とし、上記微細金属粒子（３）はＦｅを主成分とし、
ＣｏとＦｅの配合割合がモル比でＣｏ：Ｆｅ＝５：１〜１：５であることを特徴とする排ガス浄化触媒（１）。
【請求項２】
請求項１に記載の排ガス浄化触媒（１）において、上記多孔質金属粒子（２）と上記微細金属粒子（３）との少なくとも境界部にはＣｏＦｅ合金が形成されていることを特徴とする排ガス浄化触媒（１）。
【請求項３】
請求項１又は２に記載の排ガス浄化触媒（１）において、上記多孔質金属粒子（２）の平均粒径は１〜５０μｍであり、上記微細金属粒子（３）の平均粒径は２〜１００ｎｍであることを特徴とする排ガス浄化触媒（１）。
【請求項４】
請求項１〜３のいずれか一項に記載の排ガス浄化触媒（１）において、比表面積４０〜１００ｍ2／ｇであることを特徴とする排ガス浄化触媒（１）。
【発明の詳細な説明】
【技術分野】
【０００１】
本発明は、排ガスを浄化するために用いられる排ガス浄化触媒に関する。
【背景技術】
【０００２】
エンジンなどの内燃機関から排出される排ガス中には、炭化水素等の有害ガスが含まれる。そのため、排ガスを大気中に放出する前に、排ガス中に含まれる有害ガスを浄化する排ガス浄化触媒が用いられている。排ガス浄化触媒としては、例えば貴金属である白金（Ｐｔ）、パラジウム（Ｐｄ）、ロジウム（Ｒｈ）等の三元触媒が広く用いられている。
【０００３】
ところが、貴金属は高価であり、価格安定性にも乏しいことから、貴金属に代わる金属触媒の開発が求められている。このような金属触媒としては、合金触媒が検討されている。また、排ガス浄化触媒においては、高比表面積であることが望まれている。
そこで、貴金属とＦｅ、Ｃｏ、Ｃｕ、又はＮｉの等の非貴金属とを含有する多孔性金属を排ガス浄化用触媒として利用することが検討されている（特許文献１参照）。
【先行技術文献】
【特許文献】
【０００４】
【特許文献１】特開２０１０−８８９５７号公報
【発明の概要】
【発明が解決しようとする課題】
【０００５】
しかしながら、従来の多孔性金属からなる排ガス浄化用触媒は、依然として貴金属を含有している。そのため、製造コストが高くなるという問題を解消することができなかった。一方、Ｎｉ、又はＣｕ等の非貴金属の多孔性金属は、それ自体では排ガス中の浄化性能が不十分であるという問題がある。
【０００６】
本発明はかかる問題点に鑑みてなされたものであって、貴金属を含有しなくとも優れた排ガス浄化性能を示すことができる排ガス浄化触媒を提供しようとするものである。
【課題を解決するための手段】
【０００７】
本発明の一態様は、排ガスの浄化に用いられる排ガス浄化触媒であって、
表面に複数の開気孔を有する多孔質金属粒子と、該多孔質金属粒子に担持されていると共に該多孔質金属粒子よりも粒径の小さな微細金属粒子とを有し、
上記多孔質金属粒子はＣｏを主成分とし、上記微細金属粒子はＦｅを主成分とし、
ＣｏとＦｅの配合割合がモル比でＣｏ：Ｆｅ＝５：１〜１：５であることを特徴とする排ガス浄化触媒にある（請求項１）。
【発明の効果】
【０００８】
上記排ガス浄化触媒においては、Ｃｏを主成分とする多孔質金属粒子に、Ｆｅを主成分とする微細金属粒子が担持されており、ＣｏとＦｅとの配合割合がモル比でＣｏ：Ｆｅ＝５：１〜１：５という範囲に調整されている。そして、上記排ガス浄化触媒においては、上記多孔質金属粒子と上記微細金属粒子とがいずれも、移動し易い３ｄ軌道の電子を有する。そのため、上記排ガス浄化触媒においては、３ｄ軌道の電子と排ガス中の炭化水素等の有害成分との吸着、反応、及び解離がスムーズに進行する。
また、上記排ガス浄化触媒は、表面に複数の開気孔を有する多孔質金属粒子に、粒径の小さな上記微細金属粒子が担持されているため、表面積が大きい。そのため、排ガスとの接触面積が大きくなり反応性が高い。
したがって、上記排ガス浄化触媒は、貴金属を含有しなくとも優れた浄化性能で排ガス中の炭化水素等を浄化することができる。
【図面の簡単な説明】
【０００９】
【図１】実施例における、多孔質金属粒子と微細金属粒子とからなる排ガス浄化触媒の表面における部分断面構造を示す説明図。
【図２】実施例における、排ガス浄化触媒における多孔質金属粒子と微細金属粒子との境界部分の部分拡大断面を示す説明図。
【図３】実施例における、排ガス浄化触媒をハニカム構造体に担持した触媒担持体の外観を示す説明図。
【図４】実施例における、触媒担持体の軸方向の断面を示す説明図。
【図５】実施例における、排ガス浄化触媒におけるＣｏとＦｅの配合割合（モル比）と、排ガス浄化触媒の比表面積との関係を示す説明図。
【図６】実施例における、排ガス浄化触媒におけるＣｏとＦｅの配合割合（モル比）と、ＴＨＣ浄化温度との関係を示す説明図。
【図７】比較例における、多孔質合金粒子の表面における部分断面構造を示す説明図。
【発明を実施するための形態】
【００１０】
次に、上記排ガス浄化触媒の好ましい実施形態について説明する。
上記排ガス浄化触媒は、排ガス中の炭化水素等の有害成分を除去するために用いることができる。上記排ガス浄化触媒を用いることにより、上記有害成分の浄化温度を下げることができ、低温での浄化が可能になる。
上記排ガス浄化触媒は、例えば多孔質のハニカム構造体に担持して用いることができる。
【００１１】
上記排ガス浄化触媒は、Ｃｏを主成分とする上記多孔質金属粒子と、Ｆｅを主成分とする上記微細金属粒子とを有する。
上記排ガス浄化触媒において、ＣｏとＦｅの配合割合が、モル比で、Ｃｏ：Ｆｅ＝５：１〜１：５、即ち、Ｃｏ／Ｆｅ＝５〜０．２であることが好ましい。
ＣｏとＦｅとの配合割合がＣｏ：Ｆｅ＝５：１〜１：５という範囲から外れる場合には、排ガス浄化性能が低下するおそれがある。
上記排ガス浄化触媒におけるＣｏとＦｅとの配合割合は、蛍光Ｘ線分析（ＸＲＦ）により測定することができる。
【００１２】
また、上記微細金属粒子は、上記多孔質金属粒子に担持されている。該多孔質金属粒子は、表面に複数の開気孔を有しており、上記微細金属粒子は、上記多孔質金属粒子の表面だけでなく、開気孔内に担持されていてもよい。
【００１３】
好ましくは、上記多孔質金属粒子の平均粒径は１〜５０μｍであり、上記微細金属粒子の平均粒径は２〜１００ｎｍであることがよい（請求項３）。
上記多孔質金属粒子の平均粒径が小さすぎる場合には、微細金属粒子を十分に担持させることが困難になるおそれがある。より好ましくは、上記多孔質金属粒子の平均粒径は１０μｍ以上であることがより好ましく、１５μｍ以上であることがさらに好ましい。また、多孔質金属粒子の平均粒径が大きすぎる場合には、上記排ガス浄化触媒を例えばハニカム構造体に担持して用いるときに、担持された触媒の表面積を十分大きくすることが困難になるおそれがある。上記多孔質金属粒子の平均粒径は４０μｍ以下であることがより好ましく、３５μｍ以下であることがさらに好ましい。
また、上記微細金属粒子の平均粒径が小さすぎる場合には、Ｆｅを主成分とする微細金属粒子が上記多孔質金属粒子に担持した上記排ガス浄化触媒の製造が困難になる。また、微細金属粒子の平均粒径が大きすぎる場合には、上記微細金属粒子が上記多孔質金属粒子の気孔を塞いでしまうおそれがある。そのため、上記排ガス浄化触媒の排ガスに対する反応性が低下するおそれがある。
【００１４】
上記多孔質金属粒子及び上記微細金属粒子の平均粒径は、電子顕微鏡観察により１００個以上の粒子の粒径を測定し、その平均値を求めることにより得ることができる。
上記多孔質金属粒子及び上記微細金属粒子の粒径は、粒子の最大幅（外接長方形の長径）とすることができる。
【００１５】
また、上記排ガス浄化触媒は、比表面積４０〜１００ｍ2／ｇであることが好ましい（請求項４）。
この場合には、上記排ガス浄化触媒の排ガスとの反応性をより向上させることができる。比表面積が小さすぎる場合には、排ガスとの反応性が低下し、高すぎる場合には、作製が困難になるおそれがある。より好ましくは、上記排ガス浄化触媒の比表面積は５０〜９０ｍ2／ｇがよい。比表面積は、ガス吸着法により測定することができる。
【００１６】
上記多孔質金属粒子と上記微細金属粒子との少なくとも境界部にはＣｏＦｅ合金が形成されていることが好ましい（請求項２）。
この場合には、上記排ガス浄化触媒の排ガスに対する浄化性能をより一層向上させることができる。すなわち、ＣｏとＦｅは共に３ｄ軌道の電子を有し、周期律表の隣り同士にあり、原子半径がほぼ同じであるため、比較的低温で合金化して安定化し易い。そして、これらの合金の存在によって、反応性が高まり、排ガス中の炭化水素等の有害成分との吸着・反応・解離がより一層スムーズに進行する。
【００１７】
上記排ガス浄化触媒は、次のようにして作製することができる。
まず、Ｃｏを主成分とする金属ＡとＡｌ等のアルカリに可溶な金属Ｂとを溶解炉中に入れて、金属Ａと金属Ｂとの合金を作製する（合金調製工程）。合金調製工程後には、必要に応じて合金を粉砕して例えば平均粒径１〜１００μｍの粒子に調整することができる。  次いで、アルカリ処理を行い合金から金属Ｂを除去し、Ｃｏを主成分とする多孔質金属粒子を得る（アルカリ処理工程）。次に、多孔質金属粒子を水等の液体で洗浄する（水洗工程）。次いで、少なくともＦｅイオンを金属イオンの主成分として含有する液体を多孔質金属粒子に付着させる（Ｆｅ付着工程）。次いで、還元雰囲気にて加熱する（加熱工程）。これにより、Ｃｏを主成分とする多孔質金属粒子と、該多孔質金属粒子に担持されたＦｅを主成分とする微細金属粒子とを有する排ガス浄化触媒を得ることができる。
【００１８】
上記排ガス浄化触媒においては、上述の製造工程上、上記多孔質金属粒子にＡｌなどの金属Ｂが残留していても良い。
上記アルカリ処理工程におけるアルカリ処理は、例えば合金をアルカリ性の水溶液に浸漬したり、合金にアルカリ性の水溶液を塗布したりすることにより行うことができる。このとき、アルカリ性水溶液の濃度、浸漬時間、塗布後の放置時間、温度条件等を変更することにより、多孔質金属粒子の気孔率及び比表面積を調整することができる。
また、上記水洗工程においては、粉砕を行って上記多孔質金属粒子の平均粒径を調整することができる。
【００１９】
また、上記Ｆｅ付着工程において、Ｆｅイオンを含有する液体としては、例えばＦｅ塩の水溶液などがある。Ｆｅ付着工程においては、Ｆｅイオンを含有する液体中のＦｅイオンの量を調整することにより、ＣｏとＦｅの配合割合、微細金属粒子の平均粒径、排ガス浄化触媒の比表面積などを調整することができる。また、上記加熱工程における加熱温度、加熱時間などを調整することによっても、微細金属粒子の平均粒径を調整することができる。加熱工程における加熱は、例えば３００℃以上で行うことができる。
【実施例】
【００２０】
（実施例１）
次に、排ガス浄化触媒の実施例について説明する。
図１に示すごとく、本例の実施例にかかる排ガス浄化触媒１は、表面に多数の開気孔２１を有する多孔質金属粒子２と、この多孔質金属粒子２に担持されていると共に多孔質金属粒子２よりも粒径の小さな微細金属粒子３とを有する。微細金属粒子３は、多孔質金属粒子２の表面に担持されており、多孔質金属粒子２の開気孔２１内にも担持されている。担持多孔質金属粒子２はＣｏを主成分とし、微細金属粒子３はＦｅを主成分とする。
本例の排ガス浄化触媒１においては、図２に示すごとく、多孔質金属粒子２と微細金属粒子３との少なくとも境界部にはＣｏＦｅ合金を主成分とする合金領域１５が形成されている。
【００２１】
本例においては、ＣｏとＦｅの配合割合が異なる８種類の排ガス浄化触媒（試料１〜８）を作製し、その特性を評価する。
具体的には、まず、金属Ｃｏ（純度９９．９質量％）２．０１ｇと、金属Ａｌ（純度９９．９質量％）２．９９ｇとを秤量し、これらをアーク溶解炉装置（（株）テクノサーチ製のＴＭＡ  １−６Ｖ）の溶解用チャンバー内に導入した。そして、溶解用チャンバー内のＡｒ圧：４．０×１０-3Ｐａ、アーク溶解電流：１５０Ａという条件で金属Ｃｏ及び金属Ａｌを溶解させた後、自然放冷により固化させ、ＣｏとＡｌとの合金（金属間化合物）からなるインゴットを得た。
【００２２】
次いで、インゴットを粉砕し、金属間化合物（Ｃｏ4Ａｌ3）からなる平均粒径３０μｍの合金粉末を得た。ここで、得られた合金粉末をＸ線回折装置（ＸＲＤ）により分析し、合金粉末は、ＣｏとＡｌとが原子レベルで混合したＣｏでもＡｌでもない合金状態になっていることを確認した。
【００２３】
次に、合金粉末５ｇを濃度２０ｗｔ％の水酸化ナトリウム水溶液３００ｇに投入し、温度５０℃で１２時間撹拌した。これにより、合金粉末からＡｌが溶出し、金属Ｃｏを主成分とする多孔質金属粒子が得られる。そして、水溶液中から多孔質金属粒子を取り出し、水洗し、室温（２５℃）で２４時間乾燥させた。
【００２４】
次に、多孔質金属粒子をＦｅ(ＮＯ3)2水溶液に浸漬した後、温度１５０℃で２４時間乾燥させた。次いで、乾燥後の多孔質金属粒子を水素雰囲気中で温度５００℃で４時間加熱し、多孔質金属粒子の表面にＦｅを生成させた。
このようにして、図１に示すごとく、表面に複数の開気孔２１を有し、Ｃｏを主成分とする多孔質金属粒子２と、この多孔質金属粒子２に担持されていると共にＦｅを主成分とする微細金属粒子３とからなる排ガス浄化触媒１を得た。
【００２５】
本例においては、多孔質金属粒子とＦｅ(ＮＯ3)2の配合割合を調整し、ＣｏとＦｅとの配合割合が異なる８種類の排ガス浄化触媒（試料１〜８）を得た。各試料におけるＣｏとＦｅのモル比を後述の表１に示す。
本例において作製した排ガス浄化触媒１（試料１〜８）においては、図２に示すごとく、多孔質金属粒子２と微細金属粒子３との境界にＣｏＦｅ合金を主成分とする合金領域１５が形成されている。合金領域の形成は、Ｘ線回折（ＸＲＤ）により確認することができる。
【００２６】
また、上述の配合割合を調整することにより、微細金属粒子の平均粒径を調整することができる。
各試料１〜８について、多孔質金属粒子及び微細金属粒子の平均粒径を測定した。その結果を後述の表１に示す。なお、多孔質金属粒子の平均粒径は、走査型電子顕微鏡（ＳＥＭ）により、各粒子１５０個の粒径を測定し、その平均を算出することにより得た。また、微細金属粒子の平均粒径は、透過型電子顕微鏡（ＴＥＭ）により、各粒子１５０個の粒径を測定し、その平均を算出することにより得た。本例において、粒径は、各粒子の最大幅（外接長方形の長径）とした。
【００２７】
次に、各試料について、比表面積を測定した。
具体的には、スペクトリス株式会社製の窒素ガス吸着測定装置「Ａｕｔｏｓｏｒｂ−ｉＱ」により測定した。測定にあたっては、サンプル管に試料を入れ、窒素ガス中で１５０℃で１時間の前処理を行った後、窒素ガスを充填し、圧力を変化させ試料の窒素吸着量を測定して比表面積を算出した。その結果を後述の表１に示す。また、各試料の排ガス浄化触媒におけるＣｏとＦｅとの配合割合（Ｃｏ：Ｆｅモル比）と、比表面積との関係を図５に示す。
【００２８】
次に、各試料の排ガス浄化触媒を多孔質のハニカム構造体に担持して触媒担持体を作製し、排ガス浄化性能の評価を行った。
具体的には、まず、図３及び図４に示すごとく、ハニカム構造体５として、円筒形状の外周壁５０と、この外周壁５０の内側において、四角形格子状に配された隔壁５１と、隔壁５１に囲まれて形成された、ハニカム構造体５の軸方向に伸びる多数のセル５２とを有する多孔質体を準備した。ハニカム構造体５は、直径φ：３０ｍｍ×長さＬ：５０ｍｍの円柱形状である。隔壁５１は、多数の細孔（図示略）を有する多孔質体である。円柱形状のハニカム構造体５の軸方向に伸びるセル５２は、塞がれておらず、軸方向の両端面５８、５９に開口している。
【００２９】
次いで、各試料の排ガス浄化触媒（試料１〜試料８）をそれぞれ水に分散させてスラリーとした。そして、各スラリー中にハニカム構造体をそれぞれ浸漬し、スラリー中の各排ガス浄化触媒（試料１〜試料８）をそれぞれハニカム構造体に均一にコートした。
次に、排ガス浄化触媒をコートした各ハニカム構造体を温度５００℃で２時間焼成することにより、排ガス浄化触媒をハニカム構造体に焼き付けた。このようにして、排ガス浄化触媒を、ハニカム構造体５の多孔質の隔壁５１等に担持させて触媒担持体４を得た（図４及び図５参照）。図４及び図５においては、図示を省略するが、排ガス浄化触媒は、隔壁５１の表面だけでなく、細孔内にまで担持されている。
【００３０】
次に、触媒担持体４に、排気ガスのモデルガスを流速３５０００ｋＬ／秒で流通させた。モデルガスの成分は、ＴＨＣ（炭化水素ガスの総称）：１３００ｐｐｍ、ＣＯ：５５００ｐｐｍ、ＮＯ：２５００ｐｐｍ、ＣＯ2、Ｏ2：０．５ｖｏｌ％、Ｈ2Ｏ、Ｎ2、Ｈ2：残部である。そして、触媒担持体４に流入する排ガスの温度を室温から一定の割合で上昇させ、触媒担持体４を通過した排ガス中に含まれるＴＨＣの濃度をモニタリングした。そして、触媒担持体４への流入時における排ガス中に含まれるＴＨＣの濃度に比べて、触媒担持体４を通過した排ガス中に含まれるＴＨＣの濃度が５０％になったときの温度を測定し、これをＴＨＣ浄化温度とした。その結果を後述の表１に示す。また、各試料の排ガス浄化触媒におけるＣｏとＦｅとの配合割合（Ｃｏ：Ｆｅモル比）と、をＴＨＣ浄化温度との関係を図６に示す。
【００３１】
また、本例においては、試料１〜８の排ガス浄化触媒の比較用として、ＣｏＦｅ合金からなる多孔質合金粒子（試料９）を作製した。
図７に示すごとく、試料９の多孔質合金粒子９は、ＣｏＦｅ合金を主成分とし、表面に多数の開気孔９１が形成されている。
【００３２】
試料９の多孔質合金粒子の作製にあたっては、具体的には、まず、Ｃｏ、Ｆｅ、及びＡｌを質量比で５０：５０：１００（Ｃｏ：Ｆｅ：Ａｌ）となる配合割合でアーク溶解炉に投入し、溶解後凝固させた。次いで、濃度２０ｗｔ％の水酸化ナトリウム水溶液中で凝固物中のＡｌを溶解除去させ、多孔質化させた。次に、Ａｌが除去されてＣｏ及びＦｅを含む多孔質化した凝固物と、水をボールミルに投入して粉砕することにより、水洗及び粉砕を行った。
次いで、水洗された粉砕粉を温度１５０℃で３時間乾燥した後、温度５００℃で３時間加熱して焼成した。次に、焼成粉をガス管中に配置し、水素２ｖｏｌ％と窒素９８ｖｏｌ％とを含んだ還元ガスをガス管に流して、焼成粉を還元させた。これにより、Ｃｏ−Ｆｅ合金からなる多孔質合金粒子（試料９）を得た。
この試料９についても、ＣｏとＦｅとの配合割合（モル比）、平均粒径（μｍ）、比表面積、及びＴＨＣ浄化温度を試料１〜８と同様にして測定し、その結果を表１に示す。
【００３３】
【表１】
0005734223.tif 000002
【００３４】
表１及び図６より知られるごとく、Ｃｏを主成分とする多孔質金属粒子と、この多孔質金属粒子に担持されたＦｅを主成分とする微細金属粒子とを有し、ＣｏとＦｅの配合割合がモル比でＣｏ：Ｆｅ＝５：１〜１：５である試料２〜試料７の排ガス浄化触媒は、ＣｏＦｅ合金からなる試料９の多孔質合金粒子に比べて、十分に低温でＴＨＣを浄化できることがわかる。
また、図７より知られるごとく、排ガス浄化触媒におけるＣｏとＦｅの配合割合を調整することにより、比表面積を調整できることがわかる。
【符号の説明】
【００３５】
１  排ガス浄化触媒
２  多孔質金属粒子
２１  開気孔
３  微細金属粒子
【図１】
0005734223.tif 000003
【図２】
0005734223.tif 000004
【図３】
0005734223.tif 000005
【図４】
0005734223.tif 000006
【図５】
0005734223.tif 000007
【図６】
0005734223.tif 000008
【図７】
0005734223.tif 000009